(57)【要約】  Ｎ−カルバゾリルアルキル基を有するカルバゾリル官能基含有ポリシロキサン樹脂、カルバゾリル官能基含有ポリシロキサン樹脂を含むシリコーン組成物、前記シリコーン組成物を硬化させることによって調製される硬化したカルバゾリル官能基含有ポリシロキサン、及びカルバゾリル官能基含有ポリシロキサンを含有する有機発光ダイオード（ＯＬＥＤ）。【特許請求の範囲】
【請求項１】
下記式Iを有する単位、下記式IIを有する単位、及び下記式IIIを有する単位を含むカルバゾリル官能基含有ポリシロキサン樹脂。
【化１】
2007502886.tif 000017
〔上記式中、Ｒ１は脂肪族不飽和を有しないＣ１〜Ｃ１０ヒドロカルビル基であり；Ｒ２は-ＣＨ２-ＣＨＲ３-又は-ＣＨ２-ＣＨＲ３-Ｙ-であり（Ｙは二価の有機基であり、Ｒ３はＲ１又は-Ｈである。）；Ｚは加水分解性基であり；ｍは２〜１０の整数であり；ｎは０、１、又は２であり；単位(I)と単位(II)のモル比は４：１〜９：１であり；単位(I)と単位(II)を合わせたものと単位(III)とのモル比は１．２：１〜１．８：１である。〕
【請求項２】
単位（I）と単位（II）のモル比が６：１〜９：１であり、単位（I）と単位（II）を合わせたものと単位（III）とのモル比は１．２：１〜１．８：１である、請求項１に記載のカルバゾリル官能基含有ポリシロキサン樹脂。
【請求項３】
下記式Iを有する単位及び下記式IIIを有する単位を含むカルバゾリル官能基含有ポリシロキサン。
【化２】
2007502886.tif 000018
〔式中、Ｒ１は脂肪族不飽和を有しないＣ１〜Ｃ１０ヒドロカルビル基であり、ｍは２〜１０の整数であり、単位(I)と単位(III)とのモル比は１．２：１〜１．８：１である。〕
【請求項４】
単位（I）と単位（III）のモル比が１．４：１〜１．８：１である、請求項３に記載のカルバゾリル官能基含有ポリシロキサン樹脂。
【請求項５】
（Ａ）下記式Iを有する単位、下記式IIを有する単位、及び下記式IIIを有する単位を含む少なくとも１種のカルバゾリル官能基含有ポリシロキサン樹脂：
【化３】
2007502886.tif 000019
〔上記式中、Ｒ１は脂肪族不飽和を有しないＣ１〜Ｃ１０ヒドロカルビル基であり、Ｒ２は-ＣＨ２-ＣＨＲ３-又は-ＣＨ２-ＣＨＲ３-Ｙ-であり（Ｙは二価の有機基であり、Ｒ３はＲ１又は-Ｈである。）；Ｚは加水分解性基であり；ｍは２〜１０の整数であり；ｎは０、１、又は２であり、単位(I)と単位(II)のモル比は４：１〜９：１であり、単位(I)と単位(II)を合わせたものと単位(III)とのモル比は１．２：１〜１．８：１である。〕；
（Ｂ）縮合触媒；及び
（Ｃ）有機溶媒
を含むシリコーン組成物。
【請求項６】
第一の相対する表面と第二の相対する表面とを有する基材；
前記第一の相対する表面上に重ねられた第一の電極層；
前記第一の電極層に重ねられた発光要素〔前記発光要素は、正孔輸送層及び電子輸送層を含み、前記正孔輸送層及び電子輸送層は互いに直接重なり、且つ前記正孔輸送層と前記電子輸送層のうちの一つが、
（Ａ）下記式Iを有する単位、下記式IIを有する単位、及び下記式IIIを有する単位を含む少なくとも１種のカルバゾリル官能基含有ポリシロキサン樹脂：
【化４】
2007502886.tif 000020
［式中、Ｒ１は脂肪族不飽和を有しないＣ１〜Ｃ１０ヒドロカルビル基であり、Ｒ２は-ＣＨ２-ＣＨＲ３-又は-ＣＨ２-ＣＨＲ３-Ｙ-（Ｙは二価の有機基であり、Ｒ３はＲ１又は-Ｈである。）、Ｚは加水分解性基であり、ｍは２〜１０の整数であり、ｎは０、１、又は２であり、単位(I)と単位(II)とのモル比は４：１〜９：１であり、単位(I)と単位(II)を合わせたものと単位(III)とのモル比は、１．２：１〜１．８：１である。］、（Ｂ）縮合触媒、及び（Ｃ）有機溶媒、を含有するシリコーン組成物を硬化させることによって調製される硬化したカルバゾリル官能基含有ポリシロキサン、並びに、
下記式Iを有する単位及び下記式IIIを有する単位を含む少なくとも１種のカルバゾリル官能基含有ポリシロキサン樹脂：
【化５】
2007502886.tif 000021
［式中、Ｒ１は脂肪族不飽和を有しないＣ１〜Ｃ１０ヒドロカルビル基であり、ｍは２〜１０の整数であり、単位(I)と単位(III)とのモル比は１．２：１〜１．８：１である］；
から選択されるカルバゾリル官能基含有ポリシロキサンを含む。〕；並びに
前記発光要素に重ねられた第二の電極層、
を含む有機発光ダイオード。
【請求項７】
前記正孔輸送層がカルバゾリル官能基含有ポリシロキサンである、請求項６に記載の有機発光ダイオード。
【請求項８】
前記電子輸送層がカルバゾリル官能基含有ポリシロキサンである、請求項６に記載の有機発光ダイオード。
【発明の詳細な説明】
【技術分野】
【０００１】
本発明はカルバゾリル官能基含有ポリシロキサン樹脂、さらに詳細にはＮ−カルバゾリルアルキル基を有するカルバゾリル官能基含有ポリシロキサン樹脂に関する。本発明はまた、カルバゾリル官能基含有ポリシロキサン樹脂を含むシリコーン組成物、前記シリコーン組成物を硬化して調製される硬化したカルバゾリル官能基含有ポリシロキサン、及びカルバゾリル官能基含有ポリシロキサンを含む有機発光ダイオード（ＯＬＥＤ）に関する。
【背景技術】
【０００２】
カルバゾリルアルキル基を有するカルバゾリル官能基含有直鎖状ポリシロキサン類は当技術分野で公知である。例えば、Strohriegl(Macromol. Chem. , Rapid Commun., 1986, 7, 771-775)は、ペンダントカルバゾール基を有する一連のポリシロキサン類の調製及び特徴付けを記載しており、前記カルバゾール単位はアルキレンスペーサーによってシロキサン骨格から分離されている。
【０００３】
Tiekeの米国特許第４，９３３，０５３号明細書は、下記式Iの繰り返し構造単位５〜１００モル％と下記式IIの繰り返し構造単位９５〜０モル％からなる原料ポリマーを陽極酸化することによって得られる電気伝導性ポリマーを開示している。
【０００４】
【化１】
2007502886.tif 000002
〔式中、Ｒ１及びＲ４は、互いに独立して、Ｃ１〜Ｃ４アルキル、Ｃ１〜Ｃ４アルコキシ、フェニル又はフェノキシであり；Ｒ２及びＲ３は、互いに独立して、Ｃ１〜Ｃ４アルキル、Ｃ１〜Ｃ４アルコキシ、ハロゲン、シアノ、又はニトロであり；Ｒ５は、非置換もしくは１又は２のヒドロキシル基で置換されていることができるＣ１〜Ｃ１８アルキルであり、又はフェニルもしくはヒドロキシルであり；ｍは３〜１１の整数であり；ｎ及びｐは互いに独立して０〜２の整数である。〕
【０００５】
この‘０５３特許は、エレクトロクロミックディスプレイ要素として、陽極材料として又は電気伝導性フィルムとして、特に適している生成物を教示している。
【０００６】
Leyrerらの欧州特許出願第０２２４７８４号のDerwent抄録第１９８７−１５８５３５は、ポリマー主鎖に結合した側方カルバゾール基を有するポリシロキサン類を開示している。この抄録は、電子写真オフセット印刷板を提供するために、電子写真記録材料中に前記ポリシロキサン類が使用可能であることを教示している。
【０００７】
橋本らの特開平０２−１２７４３２号公報に対応する公開公報の抄録は、（Ａ）カルバゾール基、ケイ素原子に結合したＯＨ基または加水分解性基、及びシロキサン結合を形成することによって架橋可能なケイ素原子含有基を有するカルバゾール基含有硬化性化合物と（Ｂ）シラノール縮合触媒とを含有する、カルバゾール基含有硬化性組成物を開示している。
【０００８】
カルバゾリルアルキル基を有するカルバゾリル官能基含有シクロシロキサン類もまた当分野で公知である。例えば、Hohle及びStrohrieglは、光反射性シクロシロキサン類の調製及び特徴付けを記載している（Proc. SPIE-Int. Soc. for Opt. Eng., 1999, 3796, 353-359）。このシクロシロキサン（ｎ＝３，５）は、テトラメチルシクロテトラシロキサンとω−（カルバゾール−９−イル）アルケン類との間の、白金触媒を用いたヒドロシリル化反応によって調製された。
【０００９】
【化２】
2007502886.tif 000003
【００１０】
Maudらは、カルバゾリルアルキル置換シクロシロキサン類の調製及び特徴付けを記載している（Synthetic Metals, 1993, 55-57, 890-895）。本シクロシロキサン類（a: n=4, m=3; b: n=4, m=11; c: n=5, m=3）は、還流トルエン中における、オリゴシクロメチルヒドロシラン類とω−（カルバゾール−９−イル）アルキル−１−エン類との間の白金触媒を用いたヒドロシリル化反応によって調製された。
【００１１】
【化３】
2007502886.tif 000004
【００１２】
しかし、上述した文献は直鎖状ポリシロキサン類、及びカルバゾリルアルキル基を有するシクロシロキサン類を開示しているが、本発明のカルバゾリル官能基含有ポリシロキサン樹脂、シリコーン組成物、硬化したカルバゾリル官能基含有ポリシロキサン、又はＯＬＥＤを開示してはいない。
【特許文献１】米国特許第４，９３３，０５３号明細書
【特許文献２】欧州特許出願第０２２４７８４号
【特許文献３】特開平０２−１２７４３２号公報
【非特許文献１】Strohriegl, Macromol. Chem., Rapid Commun., 1986, 7, 771-775
【非特許文献２】Hohle及びStrohriegl，Proc. SPIE-Int. Soc. for Opt. Eng., 1999, 3796, 353-359
【非特許文献２】Maudら, Synthetic Metals, 1993, 55-57, 890-895
【発明の開示】
【課題を解決するための手段】
【００１３】
〔発明のまとめ〕
本発明は、下記式Iを有する単位、下記式IIを有する単位、及び下記式IIIを有する単位を含むカルバゾリル官能基含有ポリシロキサン樹脂を目的とする。
【００１４】
【化４】
2007502886.tif 000005
（上記式中、Ｒ１は脂肪族不飽和を有しないＣ１〜Ｃ１０ヒドロカルビル基であり；Ｒ２は-ＣＨ２-ＣＨＲ３-又は-ＣＨ２-ＣＨＲ３-Ｙ-であり（Ｙは二価の有機基であり、Ｒ３はＲ１又は-Ｈであり；Ｚは加水分解性基であり；ｍは２〜１０の整数であり；ｎは０、１、又は２であり；単位(I)と単位(II)のモル比は４：１〜９：１であり；単位(I)と単位(II)を合わせたものと単位(III)とのモル比は１．２：１〜１．８：１である。）
【００１５】
本発明はまた、下記式Iを有する単位及び下記式IIIを有する単位を含むカルバゾリル官能基含有ポリシロキサン樹脂を目的とする。
【００１６】
【化５】
2007502886.tif 000006
〔式中、Ｒ１は脂肪族不飽和を有しないＣ１〜Ｃ１０ヒドロカルビル基であり、ｍは２〜１０の整数であり、単位(I)と単位(III)とのモル比は１．２：１〜１．８：１である。〕
【００１７】
本発明はまた、上記の最初に言及したカルバゾリル官能基含有ポリシロキサン樹脂、縮合触媒、及び有機溶媒を含有するシリコーン組成物を目的とする。本発明はさらに、前記シリコーン組成物を硬化することによって調製される、硬化したカルバゾリル官能基含有ポリシロキサンを目的とする。
【００１８】
本発明はさらに、
第一の相対する表面と第二の相対する表面とを有する基材；
前記第一の相対する表面上に重ねられた第一の電極層；
前記第一の電極層に重ねられた発光要素
〔前記発光要素は、正孔輸送層及び電子輸送層を含み、前記正孔輸送層及び電子輸送層は互いに直接重なり、且つ前記正孔輸送層と前記電子輸送層のうちの一つが、
（Ａ）下記式Iを有する単位、下記式IIを有する単位、及び下記式IIIを有する単位を含む少なくとも１種のカルバゾリル官能基含有ポリシロキサン樹脂：
【００１９】
【化６】
2007502886.tif 000007
（式中、Ｒ１は脂肪族不飽和を有しないＣ１〜Ｃ１０ヒドロカルビル基であり、Ｒ２は-ＣＨ２-ＣＨＲ３-又は-ＣＨ２-ＣＨＲ３-Ｙ-（Ｙは二価の有機基であり、Ｒ３はＲ１又は-Ｈであり、Ｚは加水分解性基であり、ｍは２〜１０の整数であり、ｎは０、１、又は２であり、単位(I)と単位(II)とのモル比は４：１〜９：１であり、単位(I)と単位(II)を合わせたものと単位(III)とのモル比は、１．２：１〜１．８：１である。）
（Ｂ）縮合触媒、及び（Ｃ）有機溶媒、を含有するシリコーン組成物を硬化させることによって調製される硬化したカルバゾリル官能基含有ポリシロキサン、並びに、
下記式Iを有する単位及び下記式IIIを有する単位を含む少なくとも１種のカルバゾリル官能基含有ポリシロキサン：
【００２０】
【化７】
2007502886.tif 000008
（式中、Ｒ１は脂肪族不飽和を有しないＣ１〜Ｃ１０ヒドロカルビル基であり、ｍは２〜１０の整数であり、単位(I)と単位(III)とのモル比は１．２：１〜１．８：１である）；
から選択されるカルバゾリル官能基含有ポリシロキサンを含む〕；並びに
前記発光要素に重ねられた第二の電極層、
を含む有機発光ダイオードを目的とする。
【００２１】
本発明の上記硬化性のカルバゾリル官能基含有ポリシロキサン樹脂は、エレクトロルミネッセンスを示し、適用電圧を印加した場合に発光する。さらに、加水分解性基を有する本ポリシロキサン樹脂は、硬化して、耐久性のある架橋ポリシロキサンを生成することができる。さらに、本ポリシロキサン樹脂を少量の蛍光剤でドープし、エレクトロルミネッセンス効率を高め、かつポリシロキサンの色出力を調整することができる。
【００２２】
本発明のシリコーン組成物は、一液型組成物として従来の方法で配合することができる。さらに、本シリコーン組成物は湿気の不存在下で、良好な貯蔵安定性を有する。重要なこととしては、本組成物は、スピンコーティング、印刷、及びスプレーなどの従来の高速法によって基材に適用することができる。さらに、本シリコーン組成物は、穏和な温度から中庸の温度において、湿気に曝露することによって容易に硬化しうる。
【００２３】
本発明のシリコーン組成物を硬化させることによって調製される硬化したカルバゾリル官能基含有ポリシロキサンは、エレクトロルミネッセンスを示す。さらに、この硬化したポリシロキサンは、様々な基材に対して良好なプライマーなしでの接着性を有する。この硬化したポリシロキサンはまた、優れた耐久性、耐化学薬品性、及び低温での柔軟性を示す。加えて、この硬化したポリシロキサンは、電磁スペクトルの可視領域において、高い透明性、一般的には１００ｎｍの厚さにおいて少なくとも９５％の透過率を示す。重要なことには、このポリシロキサンは、ＯＬＥＤデバイスの電極及び発光層に有害な酸または塩基成分を実質的に含まない。
【００２４】
本発明のＯＬＥＤは、摩耗、有機溶媒、湿気、及び酸素に対して良好な耐性を示す。さらに、本ＯＬＥＤは、高い量子効率及び光安定性を示す。
【００２５】
本ＯＬＥＤは、個別の発光デバイスとして、又は発光アレイもしくはディスプレイ、例えばフラットパネルディスプレイ、の活性要素として有用である。ＯＬＥＤディスプレイは、時計、電話、ラップトップコンピュータ、ポケットベル、携帯電話、デジタルビデオカメラ、ＤＶＤプレーヤー、及び計算機を含む多くのデバイスにおいて有用である。
【００２６】
本発明の上記及びその他の特徴、側面、及び利点は、以下の説明、添付した特許請求の範囲、及び付属する図面を参照してより良く理解されるようになるだろう。
【００２７】
〔本発明の詳細な説明〕
本明細書で用いるとおり、「脂肪族不飽和を有しないヒドロカルビル(hydrocarbyl)基」の語は、脂肪族炭素-炭素二重結合及び脂肪族炭素-炭素三重結合をもたない基を意味する。また、「Ｎ−カルバゾリル」の語は、下記式を有する基を意味する。
【００２８】
【化８】
2007502886.tif 000009
【００２９】
本発明による第一のカルバゾリル官能基含有ポリシロキサン樹脂は、下記式Iの単位、下記式IIの単位、及び下記式IIIの単位を含む。
【００３０】
【化９】
2007502886.tif 000010
（式中、Ｒ１は脂肪族不飽和を有しないＣ１〜Ｃ１０ヒドロカルビル基であり；Ｒ２は-ＣＨ２-ＣＨＲ３-又は-ＣＨ２-ＣＨＲ３-Ｙ-（Ｙは二価の有機基であり、Ｒ３はＲ１又は-Ｈである）；Ｚは加水分解性基であり；ｍは２〜１０の整数であり；ｎは０、１、又は２であり；
単位(I)と単位(II)とのモル比は４：１〜９：１であり、単位(I)と単位(II)を合わせたものと単位(III)とのモル比は、１．２：１〜１．８：１である。それに代えて、添え字ｍは３〜１０もしくは３〜６の値を有する。）
【００３１】
Ｒ１で表されるヒドロカルビル基は脂肪族不飽和をもたず、一般的には１〜１０の炭素原子、あるいはこれに代えて１〜６の炭素原子を有する。少なくとも３個の炭素原子を含む非環状ヒドロカルビル基は、分岐状又は非分岐状構造を有することができる。ヒドロカルビル基の例には、アルキル（例えば、メチル、エチル、プロピル、１−メチルエチル、ブチル、１−メチルプロピル、２−メチルプロピル、１，１−ジメチルエチル、ペンチル、１−メチルブチル、１−エチルプロピル、２−メチルブチル、３−メチルブチル、１，２−ジメチルプロピル、２，２−ジメチルプロピル、へキシル、ヘプチル、オクチル、ノニル、デシル、ウンデシル、ドデシル、トリデシル、テトラデシル、ペンタデシル、ヘキサデシル、ヘプタデシル、及びオクタデシル）；シクロアルキル（例えば、シクロペンチル、シクロへキシル、及びメチルシクロへキシル）；アリール（例えば、フェニル及びナフチル）；アルキルアリール（例えば、トリル及びキシリル）；アラルキル（例えば、ベンジル及びフェネチル）が含まれるがこれらに限定されない。
【００３２】
Ｙで表される二価の有機基は、一般的には１〜１８の炭素原子、あるいはこれに代えて１〜１０の炭素原子、あるいはこれに代えて１〜６の炭素原子を有する。炭素及び水素に加えて、この二価の有機基は、この二価の官能基がヒドロシリル化反応（これは以下で説明され、ポリシロキサンを調製するため、もしくはポリシロキサン中の加水分解性基Ｚと反応するために用いられる）を阻害しないことを条件として、その他の原子、例えば、窒素、酸素、及びハロゲンを含んでもよい。Ｙで表される二価の有機基の例には、ヒドロカルビレン(hydrocarbylene)（例えば、メチレン、プロピレン、及びフェニレン）；ハロゲン置換ヒドロカルビレン（例えば、クロロエチレン及びフルオロエチレン）；並びに、アルキレンオキシアルキレン（例えば、-ＣＨ２ＯＣＨ２ＣＨ２ＣＨ２-、-ＣＨ２ＣＨ２ＯＣＨ２ＣＨ２-、-ＣＨ２ＣＨ２ＯＣＨ（ＣＨ３）ＣＨ２-、及び-ＣＨ２ＯＣＨ２ＣＨ２ＯＣＨ２ＣＨ２-）；並びに、カルボニルオキシアルキレン（例えば、-Ｃ（＝Ｏ）Ｏ-（ＣＨ２）３-）、が含まれるがこれらに限定されない。
【００３３】
本明細書で用いるように、「加水分解性基」の語は、水と反応して、ケイ素に結合した-ＯＨ（シラノール）基を形成できる、ケイ素に結合した基Ｚを意味する。Ｚで表される加水分解性基の例には、-Ｃｌ、Ｂｒ、-ＯＲ４、-ＯＣＨ２ＣＨ２ＯＲ４、ＣＨ３Ｃ（＝Ｏ）Ｏ-、Ｅｔ（Ｍｅ）Ｃ＝Ｎ-Ｏ-、ＣＨ３Ｃ（＝Ｏ）Ｎ（ＣＨ３）-、及び-ＯＮＨ２（式中、Ｒ４はＣ１〜Ｃ８ヒドロカルビル又はハロゲン置換ヒドロカルビルであり、両者は脂肪族不飽和をもたない）が含まれるがこれらに限定されない。
【００３４】
Ｒ４で表されるヒドロカルビル基の例は、非分岐状及び分岐状アルキル（例えば、メチル、エチル、プロピル、１−メチルエチル、ブチル、１−メチルプロピル、２−メチルプロピル、１，１−ジメチルエチル、ペンチル、１−メチルブチル、１−エチルプロピル、２−メチルブチル、３−メチルブチル、１，２−ジメチルプロピル、２，２−ジメチルプロピル、へキシル、ヘプチル、及びオクチル）；シクロアルキル（例えば、シクロペンチル、シクロへキシル、及びメチルシクロへキシル）；フェニル；アルキルアリール（例えば、トリル及びキシリル）；アラルキル（例えば、ベンジル及びフェネチル）が含まれるがこれらに限定されない。ハロゲン置換ヒドロカルビル基の例には、３，３，３−トリフルオロプロピル、３−クロロプロピル、クロロフェニル、及びジクロロフェニルが含まれるがこれらに限定されない。
【００３５】
上記第一のカルバゾリル官能基含有ポリシロキサン樹脂は、上述した式(I)、（II）、及び（III）を有する単位を含むコポリマーである。単位（I）と単位（II）のモル比は一般には４：１〜９：１、それに代えて６：１〜９：１、それに代えて７：１〜９：１である。単位（I）及び単位（II）を合わせたものと単位（III）とのモル比は、一般には１．２：１〜１．８：１、それに代えて１．４：１〜１．８：１、それに代えて１．６：１〜１．８：１である。
【００３６】
第一のカルバゾリル官能基含有ポリシロキサン樹脂の例には、下記の平均式を有するポリシロキサン樹脂が含まれるがこれらに限定されない：
[Me2(CzCH2CH2CH2)SiO1/2]1.56[Me2(CH2CH2Si(OMe)3)SiO1/2]0.24(SiO4/2)、
[Me2(CzCH2CH2CH2)SiO1/2]1.57[Me2(CH2CH2CH2Si(OMe)3)SiO1/2]0.23(SiO4/2)、
[Et2(CzCH2CH2CH2)SiO1/2]1.6[Et2(CH2CH2CH2Si(OMe)3)SiO1/2]0.2(SiO4/2)、
[Me2(CzCH2CH2CH2)SiO1/2]1.62[Me2(CH2CH2(Me)CO2CH2CH2CH2Si(OMe)3)SiO1/2]0.18(SiO4/2)、
[Me2(CzCH2CH2CH2)SiO1/2]1.4[Me2(CH2CH2Si(OMe)3)SiO1/2]0.2(SiO4/2)、
[Me2(CzCH2CH2CH2)SiO1/2]1.42[Me2(CH2CH2CH2Si(OMe)3)SiO1/2]0.18(SiO4/2)、
[Et2(CzCH2CH2CH2)SiO1/2]1.44[Et2(CH2CH2CH2Si(OMe)3)SiO1/2]0.16(SiO4/2)、
[Me2(CzCH2CH2CH2)SiO1/2]1.22[Me2(CH2CH2Si(OMe)3)SiO1/2]0.18(SiO4/2)、
[Me2(CzCH2CH2CH2)SiO1/2]1.24[Me2(CH2CH2CH2Si(OMe)3)SiO1/2]0.16(SiO4/2)、及び
[Me2(CzCH2CH2CH2)SiO1/2]1.26[Me2(CH2CH2(Me)CO2CH2CH2CH2Si(OMe)3)SiO1/2]0.14(SiO4/2)、
（式中、Meはメチルであり、Etはエチルであり、数字の添え字はその単位の相対的モル数を示す。）
【００３７】
上記第一のカルバゾリル官能基含有ポリシロキサン樹脂は、（ａ）本質的に、ＨＲ１２ＳｉＯ１／２単位及びＳｉＯ４／２単位からなり、ＨＲ１２ＳｉＯ１／２単位とＳｉＯ４／２単位とのモル比が１．２：１〜１．８：１である有機ハイドロジェンポリシロキサン樹脂を、（ｂ）式Ｃｚ-（ＣＨ２）ｍ−２-ＣＨ＝ＣＨ２を有するＮ−アルケニルカルバゾール及び（ｃ）Ｚ３−ｎＲ１ｎＳｉ-Ｙ-ＣＲ３＝ＣＨ２及びＺ３−ｎＲ１ｎＳｉ-ＣＲ３＝ＣＨ２から選択される式を有するアルケニルシランとを、（ｄ）ヒドロシリル化触媒及び任意選択により（ｅ）有機溶媒の存在下で反応させることによって調製できる（式中、ＣｚはＮ−カルバゾリル、並びに、Ｒ１、Ｒ３、Ｙ、Ｚ、ｍ、及びｎは、上記第一のカルバゾリル官能基含有ポリシロキサン樹脂について上で定義し且つ例示したとおりである）。
【００３８】
有機ハイドロジェンポリシロキサン樹脂（ａ）は、本質的に、ＨＲ１２ＳｉＯ１／２単位及びＳｉＯ４／２単位からなり、ＨＲ１２ＳｉＯ１／２単位とＳｉＯ４／２単位とのモル比が１．２：１〜１．８：１、それに代えて１．４：１〜１．８：１、それに代えて１．６：１〜１．８：１である。
【００３９】
有機ハイドロジェンポリシロキサン樹脂（ａ）として用いるために適した有機ハイドロジェンポリシロキサン樹脂の例には、以下の平均式を有するポリシロキサン樹脂が含まれるがこれらに限定されない：(HMe2SiO1/2)1.2(SiO4/2)、(HMe2SiO1/2)1.4(SiO4/2)、(HMe2SiO1/2)1.6(SiO4/2)、及び(HMe2SiO1/2)1.8(SiO4/2)。
【００４０】
有機ハイドロジェンポリシロキサン樹脂の調製方法は当技術分野で周知であり、Shirahataの米国特許第４，７０７，５３１号明細書；Mitchellらの米国特許第５，１６４，４６１号明細書；Chizatらの米国特許第５，４４６，０８７号明細書；及び、Moritaの米国特許第５，３１０，８４３号明細書中に例示されているとおりである。
【００４１】
Ｎ−アルケニルカルバゾール（ｂ）は、式Ｃｚ-（ＣＨ２）ｍ−２-ＣＨ＝ＣＨ２を有する少なくとも１種のＮ−アルケニルカルバゾールであり、ここでＣｚはＮ−カルバゾリルであり、ｍは上記第一のカルバゾリル官能基含有ポリシロキサン樹脂について上で定義し且つ例示したとおりである。
【００４２】
Ｎ−アルケニルカルバゾール（ｂ）として用いるために適したＮ−アルケニルカルバゾールの例には、以下の式を有するカルバゾール類が含まれるがこれらに限定されない：ＣＨ２＝ＣＨ-Ｃｚ、ＣＨ２＝ＣＨ-ＣＨ２-Ｃｚ、ＣＨ２=ＣＨ-（ＣＨ２）３-Ｃｚ、ＣＨ２＝ＣＨ-（ＣＨ２）５-Ｃｚ、及びＣＨ２＝ＣＨ-（ＣＨ２）８-Ｃｚ（式中、ＣｚはＮ−カルバゾリルである）。
【００４３】
Ｎ−アルケニルカルバゾール（ｂ）は、単一のＮ−アルケニルカルバゾールもしくは２種以上の異なるＮ−アルケニルカルバゾール［それぞれ、式Ｃｚ-（ＣＨ２）ｍ−２-ＣＨ＝ＣＨ２（Ｃｚ及びｍは上で定義し且つ例示したとおりである。）］を含む混合物であることができる。
【００４４】
Ｎ−アルケニルカルバゾールの調製法は当技術分野で周知である。例えば、Ｎ−アルケニルカルバゾールは、Hellerら（Makromol. Chem., 1964, 73, 48）によって記述されたように、式Ｂｒ-（ＣＨ２）ｍ−２-ＣＨ＝ＣＨ２を有するω−アルケニルブロマイドをカルバゾールナトリウムと反応させることによって調製できる。
【００４５】
アルケニルシラン（ｃ）は、Ｚ３−ｎＲ１ｎＳｉ-Ｙ-ＣＲ３＝ＣＨ２及びＺ３−ｎＲ１ｎＳｉ-ＣＲ３＝ＣＨ２（式中、Ｒ１、Ｒ３、Ｙ、Ｚ、及びｎは上記第一のカルバゾリル官能性基含有ポリシロキサン樹脂について上で定義し且つ例示したとおりである）から選択される式を有する少なくとも１種のアルケニルシランである。
【００４６】
アルケニルシラン（ｃ）として用いるために適したアルケニルシランの例には、以下の式を有するシランが含まれるがこれらに限定されない：ＣＨ２＝Ｃ（Ｍｅ）-Ｃ（＝Ｏ）-ＯＣＨ２ＣＨ２ＣＨ２Ｓｉ（ＯＭｅ）３、ＣＨ２＝ＣＨ-Ｓｉ（ＯＡｃ）３、ＣＨ２＝ＣＨ-（ＣＨ２）９-Ｓｉ（ＯＭｅ）３、ＣＨ２＝ＣＨ-Ｓｉ（ＯＡｃ）２（ＯＭｅ）、及びＣＨ２＝ＣＨ-ＣＨ２-Ｓｉ（ＯＭｅ）３（式中、Ｍｅはメチルであり、ＯＡｃはアセトキシである）。
【００４７】
アルケニルシラン（ｃ）は、それぞれがＺ３−ｎＲ１ｎＳｉ-Ｙ-ＣＲ３＝ＣＨ２及びＺ３−ｎＲ１ｎＳｉ-ＣＲ３＝ＣＨ２（式中、Ｒ１、Ｒ３、Ｙ、Ｚ、及びｎは、第一のカルバゾリル官能性基含有ポリシロキサン樹脂について上で定義し且つ例示したとおりである）から選択される式を有する、単一のアルケニルシランであるか又は２種以上の異なるアルケニルシランを含む混合物であることができる。
【００４８】
アルケニルシランの調製方法は当技術分野では周知である。例えば、アルケニルシランは、直接合成、グリニャール反応、アルケン又はアルキンへの有機ケイ素ヒドリドの付加、有機ケイ素ヒドリドとクロロオレフィンとの縮合、及びハロアルキルシランの脱ハロゲン化水素などの方法によって調製できる。これら及びその他の方法は、W. Nollによって、Chemistry and Technology of Silicones, Academic Press: New York, 1968中に記述されている。
【００４９】
ヒドロシリル化触媒（ｄ）は、白金族金属（すなわち、白金、ロジウム、ルテニウム、パラジウム、オスミウム、及びイリジウム）又は白金族金属を含む化合物を含有する任意の周知のヒドロシリル化触媒であることができる。ヒドロシリル化反応における高活性にもとづいて、好ましくは、白金族金属は白金である。
【００５０】
好ましいヒドロシリル化触媒には、本明細書に援用する米国特許第３，４１９，５９３号明細書においてWillingによって開示された、塩化白金酸と特定のビニル含有オルガノシロキサンとの錯体が含まれる。この種の好ましい錯体は、塩化白金酸と１，３−ジエテニル−１，１，３，３−テトラメチルジシロキサンとの反応生成物である。
【００５１】
有機溶媒（ｅ）は少なくとも１種の有機溶媒である。この有機溶媒は、本発明の方法の条件下で、有機ハイドロジェンポリシロキサン（ａ）、Ｎ−アルキルカルバゾール（ｂ）、アルケニルシラン（ｃ）、又は上記第一のカルバゾリル官能基含有ポリシロキサン樹脂と反応しない任意の非プロトン性もしくは双極性非プロトン性有機溶媒であることができ、成分（ａ）、（ｂ）、（ｃ）及び上記カルバゾリル官能基含有ポリシロキサン樹脂と混和性である。
【００５２】
有機溶媒の例には、飽和脂肪族炭化水素（例えば、ｎ−ペンタン、ヘキサン、ｎ−ヘプタン、イソオクタン、及びドデカン）；脂環式炭化水素（例えば、シクロペンタン及びシクロヘキサン）；芳香族炭化水素（例えば、ベンゼン、トルエン、キシレン、及びメシチレン）；環状エーテル（例えば、テトラヒドロフラン（ＴＨＦ）、及びジオキサン）；ケトン類（例えば、メチルイソブチルケトン（ＭＩＢＫ））；ハロゲン化アルカン類（例えば、トリクロロエタン）；並びに、ハロゲン化芳香族炭化水素（例えば、ブロモベンゼン及びクロロベンゼン）が含まれるがこれらに限定されない。有機溶媒（ｅ）は、それぞれが上で定義したとおりの、単一の有機溶媒又は２種以上の異なる有機溶媒を含む混合物であることができる。
【００５３】
上記反応は、ヒドロシリル化反応に適した任意の標準的な反応器中で実施することができる。適した反応器には、ガラス反応器及びテフロン（登録商標）ライニングしたガラス反応器が含まれる。反応器は撹拌などの混合の手段を備えていることが好ましい。さらに、好ましくは、本反応は、不活性雰囲気、例えば、窒素又はアルゴン中で、湿気のない状態で実施される。
【００５４】
有機ハイドロジェンポリシロキサン樹脂、Ｎ−アルケニルカルバゾール、アルケニルシラン、ヒドロシリル化触媒、及び有機溶媒は、任意の順序で混合されうる。一般的には、ヒドロシリル化触媒（ｄ）の導入前に、有機ハイドロジェンポリシロキサン樹脂（ａ）及び場合により有機溶媒（ｅ）に、同時もしくは任意の順序で順次、Ｎ−アルケニルカルバゾール（ｂ）及びアルケニルシラン（ｃ）が加えられる。有機溶媒（ｅ）が存在する場合は、ヒドロシリル化触媒（ｄ）は、（ａ）と（ｂ）と（ｃ）と（ｅ）との混合物に添加される。有機溶媒（ｅ）が存在しない場合は、（ａ）と（ｂ）と（ｃ）との混合物は、溶融物を形成するのに充分な温度、例えば７０℃に加熱され、この溶融物にヒドロシリル化触媒（ｄ）が添加される。
【００５５】
反応は一般的には、０〜１４０℃、それに代えて室温（〜２３℃）〜１４０℃の温度で実施される。温度が０℃未満である場合は、反応速度は一般的には非常に遅い。
【００５６】
上記成分は、一般的には、ヒドロシリル化反応が完結するまで充分な時間の間反応される。「ヒドロシリル化反応が完結する」との語は、上記カルバゾリル官能基含有ポリシロキサン樹脂が、以下の実施例で説明する方法を用いてＦＴＩＲスペクトルによって決定したときに、ケイ素に結合した水素原子の２モル％未満しか含まないことを意味する。反応時間はいくつかの因子、例えば、有機ハイドロジェンポリシロキサン樹脂、Ｎ−アルケニルカルバゾール、及びアルケニルシランの構造、並びに温度に左右される。反応時間は、室温〜１４０℃の温度で、一般的には０．５〜４８時間である。最適な反応時間は、以下の実施例欄で説明する方法を用いる定型的実験によって決定することができる。
【００５７】
有機ハイドロジェンポリシロキサン樹脂（ａ）における、ケイ素に結合した水素原子に対するＮ−アルケニルカルバゾール（ｂ）のモル比は、一般的には０．７〜０．９５、それに代えて０．８〜０．９である。有機ハイドロジェンポリシロキサン樹脂（ａ）における、ケイ素に結合した水素原子に対するアルケニルシラン（ｃ）のモル比は、一般的には０．０５〜０．３、それに代えて０．１〜０．２である。
【００５８】
ヒドロシリル化触媒（ｄ）の濃度は、Ｎ−アルケニルカルバゾール（ｂ）及びアルケニルシラン（Ｃ）と有機ハイドロジェンポリシロキサン樹脂（ａ）との反応を触媒するために充分な濃度である。一般的には、ヒドロシリル化触媒（ｄ）の濃度は、有機ハイドロジェンポリシロキサン樹脂（ａ）、Ｎ−アルケニルカルバゾール（ｂ）、及びアルケニルシラン（ｃ）の合計重量に対して０．１〜１０００ｐｐｍの白金族金属、それに代えて１〜５００ｐｐｍの白金族金属、それに代えて５〜１５０ｐｐｍの白金族金属を提供するために充分な量である。反応速度は０．１ｐｐｍ未満の白金族金属では非常に遅い。１０００ｐｐｍを超える白金族金属の使用は、反応速度に感知できる程度のいかなる増加をももたらさず、したがって経済的でない。
【００５９】
有機溶媒（ｅ）の濃度は、一般的には、反応混合物の全重量に対して０〜６０％（ｗ／ｗ）、それに代えて３０〜６０％（ｗ／ｗ）、それに代えて４０〜５０％（ｗ／ｗ）である。
【００６０】
上記第一のカルバゾリル官能基含有ポリシロキサン樹脂は、このポリシロキサン樹脂の沈殿を起こさせるために充分な量のアルコールを加え、次に反応混合物を濾過してポリシロキサン樹脂を得ることによって、反応混合物から回収することができる。このアルコールは一般的には、１〜６の炭素原子、それに代えて１〜３の炭素原子を有する。そのうえ、本アルコールは直鎖状、分岐状、又は環状構造を有することができる。アルコール中のヒドロキシル基は、一級、二級、又は三級脂肪族炭素原子に結合していることができる。アルコールの例には、メタノール、エタノール、１−プロパノール、２−プロパノール、１−ブタノール、２−ブタノール、２−メチル−１−ブタノール、１−ペンタノール、及びシクロヘキサノールが含まれるがこれらに限定されない。
【００６１】
本発明による第二のカルバゾリル官能基含有ポリシロキサン樹脂は、下記式Iの単位及び下記式IIIの単位を含む。
【００６２】
【化１０】
2007502886.tif 000011
（式中、Ｒ１は脂肪族不飽和を有しないＣ１〜Ｃ１０ヒドロカルビル基であり；ｍは２〜１０の整数であり；単位(I)と単位(III)とのモル比は１．２：１〜１．８：１である。式（I）中、Ｒ１及びｍは、上記第一のカルバゾリル官能基含有ポリシロキサン樹脂について定義し且つ例示したとおりである。）
【００６３】
上記第二のカルバゾリル官能基含有ポリシロキサン樹脂は、上述の式（I）及び（III）を有する単位を含むコポリマーである。単位（I）と単位（III）とのモル比は、一般的には、１．２：１〜１．８：１、それに代えて１．４：１〜１．８：１、それに代えて１．６：１〜１．８：１である。
【００６４】
第二のカルバゾリル官能基含有ポリシロキサン樹脂の例には、下記の平均式を有するポリシロキサン樹脂が含まれるがこれらに限定されない：
[Me2(CzCH2CH2CH2)SiO1/2]1.3(SiO4/2)、[Me2(CzCH2CH2CH2)SiO1/2]1.4(SiO4/2)、
[Et2(CzCH2CH2CH2)SiO1/2]1.6(SiO4/2)、[Me2(CzCH2CH2CH2)SiO1/2]1.8(SiO4/2)、
[Me2(CzCH2CH2)SiO1/2]1.6(SiO4/2)、及び[Me(Ph)(CzCH2CH2CH2)SiO1/2]1.8(SiO4/2)
（式中、Meはメチルであり、Etはエチルであり、Phはフェニルであり、数字の添え字はその単位の相対的モル数を示す。）
【００６５】
上記第二のカルバゾリル官能基含有ポリシロキサン樹脂は、（ａ）本質的に、ＨＲ１２ＳｉＯ１／２単位及びＳｉＯ４／２単位からなり、ＨＲ１２ＳｉＯ１／２単位とＳｉＯ４／２単位とのモル比が１．２：１〜１．８：１である有機ハイドロジェンポリシロキサン樹脂を、（ｂ）式Ｃｚ-（ＣＨ２）ｍ−２-ＣＨ＝ＣＨ２を有するＮ−アルケニルカルバゾールと、（ｄ）ヒドロシリル化触媒及び任意選択により（ｅ）有機溶媒の存在下で反応させることによって調製できる（式中、ＣｚはＮ−カルバゾリル、並びに、Ｒ１及びｍは、第二のカルバゾリル官能基含有ポリシロキサン樹脂について上で定義し且つ例示したとおりである）。
【００６６】
有機ハイドロジェンポリシロキサン樹脂（ａ）、Ｎ−アルケニルカルバゾール（ｂ）、ヒドロシリル化触媒（ｄ）、及び有機溶媒（ｅ）は、上記第一のカルバゾリル官能基含有ポリシロキサン樹脂を調製する方法において説明し且つ例示したとおりである。
【００６７】
上記第二のカルバゾリル官能基含有ポリシロキサン樹脂を調製するための反応は、有機ハイドロジェンポリシロキサン樹脂（ａ）中のケイ素に結合した水素原子に対するＮ−アルケニルカルバゾール（ｂ）のモル比が一般的には１．０〜１．２、それに代えて１．０５〜１．１である点を除き、上記第一のカルバゾリル官能基含有ポリシロキサン樹脂を調製するために上で説明した方法で実施できる。さらに、第二のカルバゾリル官能基含有ポリシロキサン樹脂は、上記第一のカルバゾリル官能基含有ポリシロキサン樹脂について説明したようにして、反応混合物から回収できる。
【００６８】
本発明のシリコーン組成物は以下の：
（Ａ）下記式Iを有する単位、下記式IIを有する単位、及び下記式IIIを有する単位を含む少なくとも１のカルバゾリル官能基含有ポリシロキサン樹脂：
【００６９】
【化１１】
2007502886.tif 000012
〔上記式中、Ｒ１は脂肪族不飽和を有しないＣ１〜Ｃ１０ヒドロカルビル基であり、Ｒ２は-ＣＨ２-ＣＨＲ３-又は-ＣＨ２-ＣＨＲ３-Ｙ-であり（Ｙは二価の有機基であり、Ｒ３はＲ１又は-Ｈである）、Ｚは加水分解性基であり、ｍは２〜１０の整数であり、ｎは０、１、又は２であり、単位(I)と単位(II)のモル比は４：１〜９：１であり、単位(I)と単位(II)を合わせたものと単位(III)とのモル比は１．２：１〜１．８：１である。〕；
（Ｂ）縮合触媒；及び
（Ｃ）有機溶媒
を含む。
【００７０】
成分（Ａ）は、上で説明し且つ例示した第一のカルバゾリル官能基含有ポリシロキサン樹脂に相当する少なくとも１種のカルバゾリル官能基含有ポリシロキサン樹脂である。
【００７１】
成分（Ｂ）は少なくとも１の縮合触媒である。この縮合触媒は、ケイ素に結合したヒドロキシ（シラノール）基の縮合を促進し、Ｓｉ−Ｏ−Ｓｉ結合を形成するために一般的に使用される任意の縮合触媒であることができる。縮合触媒の例には、錫（II）及び錫（IV）化合物、例えば、錫ジラウレート、錫ジオクトエート、及びテトラブチル錫；ならびにチタン化合物、例えばチタンテトラブトキシド、が含まれるがこれらに限定されない。成分（Ｂ）は単一の縮合触媒であるか、又は２種以上の異なる縮合触媒を含む混合物であることができる。
【００７２】
成分（Ｂ）の濃度は、一般的には、成分（Ａ）の総重量に対して０．１〜１０％（ｗ／ｗ）、それに代えて０．５〜５％（ｗ／ｗ）、それに代えて１〜３％（ｗ／ｗ）である。
【００７３】
成分（Ｃ）は少なくとも１種の有機溶媒である。有機溶媒の例には、飽和脂肪族炭化水素（例えば、n−ペンタン、ヘキサン、ｎ−ヘプタン、イソオクタン、及びドデカン）；脂環族炭化水素（例えば、シクロペンタン及びシクロヘキサン）；芳香族炭化水素（例えば、ベンゼン、トルエン、キシレン、及びメシチレン）；環状エーテル（例えば、テトラヒドロフラン（ＴＨＦ）及びジオキサン）；ケトン類（例えば、メチルイソブチルケトン（ＭＩＢＫ））；ハロゲン化アルカン（例えば、トリクロロエタン）；並びに、ハロゲン化芳香族炭化水素（例えば、ブロモベンゼン及びクロロベンゼン）が含まれるがこれらに限定されない。
【００７４】
成分（Ｃ）はそれぞれは上で定義された単一の有機溶媒又は２種以上の異なる有機溶媒であることができる。有機溶媒の濃度は一般的には、本シリコーン組成物の総重量に対して７０〜９９％（ｗ／ｗ）、それに代えて８５〜９９％（ｗ／ｗ）である。
【００７５】
本発明のシリコーン組成物は、一般的には、成分（Ａ）、（Ｂ）及び（Ｃ）、並びにいずれかの任意選択した成分を、室温で、上述した比率で混合することによって調製される。
【００７６】
混合は、粉砕、ブレンド、及び撹拌などの当技術分野で公知の任意の手法によって、バッチ法又は連続法のいずれかで実施できる。具体的な装置は、成分の粘度及び最終的なシリコーン組成物の粘度によって決定される。
【００７７】
本発明による、硬化したカルバゾリル官能基含有ポリシロキサンは、上述したシリコーン組成物を硬化することによって調製される。上記シリコーン組成物は、適温で湿気に組成物を曝露することによって硬化させることができる。硬化は、熱の適用及び／又は高湿度に曝露することによって加速させることができる。硬化速度は、温度、湿度、カルバゾリル官能基含有ポリシロキサン樹脂の構造、及び加水分解性基の性質を含む多くの要因に左右される。例えば、本シリコーン組成物は、約室温（２３℃）〜約８０℃の温度で、３０％の相対湿度に、２４〜７２時間のあいだ曝露することによって硬化させることができる。
【００７８】
本発明による有機発光ダイオードは以下を含む：
第一の相対する表面と第二の相対する表面とを有する基材；
前記第一の相対する表面上に重ねられた第一の電極層；
前記第一の電極層上に重ねられた発光要素〔前記発光要素は、正孔輸送層及び電子輸送層を含み、前記正孔輸送層及び電子輸送層は直接互いに重なり、且つ前記正孔輸送層と前記電子輸送層のうちの一つが、
（Ａ）下記式Iを有する単位、下記式IIを有する単位、及び下記式IIIを有する単位を含む少なくとも１種のカルバゾリル官能基含有ポリシロキサン樹脂：
【００７９】
【化１２】
2007502886.tif 000013
〔式中、Ｒ１は脂肪族不飽和を有しないＣ１〜Ｃ１０ヒドロカルビル基であり、Ｒ２は-ＣＨ２-ＣＨＲ３-又は-ＣＨ２-ＣＨＲ３-Ｙ-（Ｙは二価の有機基であり、Ｒ３はＲ１又は-Ｈである）、Ｚは加水分解性基であり、ｍは２〜１０の整数であり、ｎは０、１、又は２であり、単位(I)と単位(II)とのモル比は４：１〜９：１であり、単位(I)と単位(II)を合わせたものと単位(III)とのモル比は、１．２：１〜１．８：１である。〕、（Ｂ）縮合触媒、及び（Ｃ）有機溶媒、を含有するシリコーン組成物を硬化させることによって調製される硬化したカルバゾリル官能基含有ポリシロキサン、並びに、
下記式Iを有する単位と下記式IIIを有する単位とを含む少なくとも１種のカルバゾリル官能基含有ポリシロキサン樹脂：
【００８０】
【化１３】
2007502886.tif 000014
（式中、Ｒ１は脂肪族不飽和を有しないＣ１〜Ｃ１０ヒドロカルビル基であり、ｍは２〜１０の整数であり、単位(I)と単位(III)とのモル比は１．２：１〜１．８：１である）、
から選択されるカルバゾリル官能基含有ポリシロキサンを含む〕；並びに、
前記発光要素に重ねられた第二の電極層。
【００８１】
指定した成分に対する、前記第一の電極層、発光要素、及び第二の電極層の位置に関して用いる「重ねる」の語は、ＯＬＥＤが図（Figure）１〜４に示したように基材でもって第一の電極層の下に方向づけられる場合は、その特定層が指定成分上に直接重なっているか又はそれらの間に１以上の中間層をもって指定した成分上に重なっていることを意味する。例えば、ＯＬＥＤ中の基材表面の第一の相対する表面に対して、第一の電極層の位置に関して用いられる「重ねる」の語は、前記第一の電極層が前記表面上に直接重なるか、又は１以上の中間層によって前記表面から分離されていることを意味する。
【００８２】
基材は、２つの相対する表面を有する剛性の又は柔軟な材料であることができる。さらに、基材は電磁スペクトルの可視領域において、光に対して透明もしくは不透明であることができる。本明細書中で用いるように、「透明」の語は、特定成分（例えば、基材もしくは電極層）が、電磁スペクトルの可視領域（〜４００から〜７００ｎｍ）において、光に対して少なくとも３０％、それに代えて少なくとも６０％、それに代えて少なくとも８０％のパーセント透過率を有していることを意味する。また、本明細書で用いるように、「不透明」の語は、その成分が、電磁スペクトルの可視領域において、光に対し３０％未満のパーセント透過率しか有しないことを意味する。
【００８３】
基材の例には、半導体材料（例えば、シリコン、二酸化ケイ素の表面層を有するシリコン、及びガリウム砒素）；石英；溶融石英；酸化アルミニウム；セラミック；ガラス；金属箔；ポリオレフィン（例えば、ポリエチレン、ポリプロピレン、ポリスチレン、及びポリエチレンテレフタレート）；フルオロカーボンポリマー（例えば、ポリテトラフルオロエチレン及びポリビニルフルオライド）；ポリアミド（例えば、ナイロン（登録商標））；ポリイミド；ポリエステル（例えば、ポリ（メチルメタクリレート））；エポキシ樹脂；ポリエーテル；ポリカーボネート；ポリスルホン；及びポリエーテルスルホン、が含まれるがこれらに限定されない。
【００８４】
第一の電極層は、ＯＬＥＤのアノード又はカソードとして機能しうる。第一の電極層は可視光に対して透明又は不透明であってよい。アノードは、一般的には、高仕事関数（＞４ｅＶ）の金属、合金、又は金属酸化物（例えば、酸化インジウム、酸化スズ、酸化亜鉛、インジウムスズ酸化物（ＩＴＯ）、インジウム亜鉛酸化物、アルミニウムドープ亜鉛酸化物、ニッケル、及び金）から選択される。カソードは低仕事関数（＜４ｅＶ）の金属（例えば、Ｃａ、Ｍｇ、及びＡｌ）；上述のような高仕事関数（＞４ｅＶ）の金属、合金、又は金属酸化物；または低仕事関数の金属と高仕事関数もしくは低仕事関数を有する少なくとも１の他の金属との合金（例えば、Ｍｇ‐Ａｌ、Ａｇ‐Ｍｇ、Ａｌ‐Ｌｉ、Ｉｎ‐Ｍｇ、及びＡｌ‐Ｃａ）であることができる。ＯＬＥＤの作製においてアノード及びカソード層を堆積させる方法、たとえば、蒸発（蒸着）、共蒸発（共蒸着）、ＤＣマグネトロンスパッタリング、又はＲＦスパッタリングは、当技術分野で周知である。
【００８５】
以下に説明するように、上記発光要素は、正孔輸送層及び電子輸送層を含み、正孔輸送層及び電子輸送層は互いの上に直接重なり、正孔輸送層及び電子輸送層の１つがカルバゾリル官能基含有ポリシロキサンを含んでいる。発光要素の配向は、ＯＬＥＤ中のアノード及びカソードの相対位置に左右される。正孔輸送層はアノードと電子輸送層との間に配置され、電子輸送層は正孔輸送層とカソードとの間に配置される。正孔輸送層の厚さは、一般的には２０〜１００ｎｍ、それに代えて３０〜５０ｎｍである。電子輸送層の厚さは、一般的には２０〜１００ｎｍ、それに代えて３０〜５０ｎｍである。
【００８６】
上記ＯＬＥＤのカルバゾリル官能基含有ポリシロキサンは、上記第一のカルバゾリル官能基含有ポリシロキサン樹脂、縮合触媒、及び有機溶媒を含有するシリコーン組成物を硬化させることによって調製される硬化したカルバゾリル官能基含有ポリシロキサンであることができる。本シリコーン組成物及び本組成物を硬化させる方法は、上述したとおりである。
【００８７】
上記に代えて、本ＯＬＥＤのカルバゾリル官能基含有ポリシロキサンは、上で説明し且つ例示した上記第二のカルバゾリル官能基含有ポリシロキサン樹脂であることができる。
【００８８】
上記硬化したカルバゾリル官能基含有ポリシロキサンを調製するために用いるシリコーン組成物、及び第二のカルバゾリル官能基含有ポリシロキサン樹脂は、ＯＬＥＤの構成に応じて、スピンコーティング、ディッピング、スプレー、ブラシ塗布、及び印刷などの従来法を用いて、第一の電極層、正孔輸送層、又は電子輸送層に適用することができる。第二のカルバゾリル官能基含有ポリシロキサン樹脂はまた、適用前に有機溶媒中に溶解することができ、有機溶媒は本発明のシリコーン組成物について上述したとおりである。
【００８９】
正孔輸送層がカルバゾリル官能基含有ポリシロキサンである場合は、電子輸送層は、ＯＬＥＤデバイス中の電子輸送材料、電子注入／電子輸送材料、又は発光材料として一般的に用いられる任意の低分子量有機化合物もしくは有機ポリマーであることができる。電子輸送層としての使用に適した低分子量有機化合物は、当分野で周知であり、米国特許第５，９５２，７７８号明細書；同４，５３９，５０７号明細書；同４，３５６，４２９号明細書；同４，７６９，２９２号明細書；同６，０４８，５７３号明細書；及び同５，９６９，４７４号明細書に例示されているとおりである。低分子量化合物の例には、芳香族化合物（例えば、アントラセン、ナフタレン、フェナントレン、ピレン、クリセン、及びペリレン）；ブタジエン類（例えば、１，４−ジフェニルブタジエン及びテトラフェニルブタジエン）；クマリン類；アクリジン；スチルベン類（例えば、トランススチルベン）；及びキレート化されたオキシノイド化合物（例えば、トリス（８−ヒドロキシキノラート）アルミニウム（III）、Ａｌｑ３）、が含まれるがこれらに限定されない。これらの低分子量有機化合物は、真空蒸発（蒸着）及び昇華を含めた通常の薄膜作製方法によって堆積されることができる。
【００９０】
電子輸送層としての使用に適した有機ポリマーは当分野で周知であり、米国特許第５，９５２，７７８号明細書；同５，２４７，１９０号明細書；同５，８０７，６２７号明細書；同６，０４８，５７３号明細書；同６，２５５，７７４号明細書中に例示されているとおりである。有機ポリマーの例は、ポリ（フェニレンビニレン）類、例えば、ポリ（１，４−フェニレンビニレン）；ポリ−（２，５−ジアルコキシ−１，４−フェニレンビニレン）類、例えば、ポリ（２−メトキシ−５−（２−エチルへキシルオキシ）−１，４−フェニレンビニレン）（ＭＥＨＰＰＶ）、ポリ（２−メトキシ−５−（２−メチルペンチルオキシ）−１，４−フェニレンビニレン）、ポリ（２−メトキシ−５−ペンチルオキシ−１，４−フェニレンビニレン）、及びポリ（２−メトキシ−５−ドデシルオキシ−１，４−フェニレンビニレン）；ポリ（２，５−ジアルキル−１，４−フェニレンビニレン類；ポリ（フェニレン）；ポリ（２，５−ジアルキル−１，４−フェニレン）類；ポリ（ｐ−フェニレン）；ポリ（チオフェン）類、例えば、ポリ（３−アルキルチオフェン）類；ポリ（アルキルチエニレン）類、例えば、ポリ（３−ドデシルチエニレン）；ポリ（フルオレン）類、例えば、ポリ（９，９−ジアルキルフルオリン）類；及び、ポリアニリン類、が含まれるがこれらに限定されない。これら有機ポリマーは、スピンコーティング、ディッピング、スプレー、ブラシがけ、及び印刷（例えば、ステンシル印刷及びスクリーン印刷）などの従来の溶媒コーティング手法によって適用可能である。
【００９１】
電子輸送層がカルバゾリル官能基含有ポリシロキサンである場合、正孔輸送層は、ＯＬＥＤデバイス中の正孔輸送材料、正孔注入材料、もしくは正孔注入／正孔輸送材料として一般的に用いられる任意の有機化合物であることができる。正孔輸送層として用いるために適した有機化合物は当分野で周知であり、米国特許第４，７２０，４３２号明細書；同５，５９３，７８８号明細書；同５，９６９，４７４号明細書；同４，５３９，５０７号明細書；同６，０４８，５７３号明細書；同４，８８８，２１１号明細書中に例示されているとおりである。有機化合物の例には、芳香族第三級アミン類、例えばモノアリールアミン類、ジアリールアミン類、トリアリールアミン類、及びテトラアリールジアミン類；ヒドラゾン類；カルバゾール類；トリアゾール類；イミダゾール類；アミノ基を有するオキサジアゾール類；ポリチオフェン類、例えば、ポリ（３，４−エチレンジオキシチオフェン）ポリ（スチレンスルホネート）（これはH.C.Starck Inc.からBaytron（登録商標）Pの名称で販売されている）；及びポリフィリン系化合物、例えば、フタロシアニン類及び金属含有フタロシアニン類、が含まれるがこれらに限定されない。これら有機化合物は、真空蒸発（蒸着）及び昇華を含めた従来の薄層作製法によって適用することができる。
【００９２】
発光要素中の発光層の中の電子輸送層又は正孔輸送層は、さらに蛍光染料を含むことができる。ＯＬＥＤデバイス中で用いるために適した蛍光染料は、米国特許第４，７６９，２９２号明細書に示されているように、当分野において周知である。蛍光染料の例には、クマリン類；ジシアノメチレンピラン類、例えば、４−（ジシアノメチレン）−２−メチル−６−（ｐ−ジメチルアミノスチリル）４Ｈ−ピラン；ジシアノメチレンチオピラン類；ポリメチン；オキサベンゾアントラセン；キサンテン；ピリリウム及びチアピリリウム；カボスチリル；及びペリレン蛍光染料が含まれるがこれらに限定されない。
【００９３】
第二の電極層はＯＬＥＤ中でアノード又はカソードのいずれかとして機能しうる。第二の電極層は可視領域において光に対して透明又は不透明であってよい。アノード及びカソード材料の例及びそれらの形成方法は、上記第一の電極層について上述したとおりである。
【００９４】
本発明のＯＬＥＤは、アノードと正孔輸送層の間に入れられた正孔注入層、及び／又はカソードと電子輸送層との間に入れられた電子注入層をさらに含むことができる。正孔注入層は、５〜２０ｎｍ、それに代わって７〜１０ｎｍの厚さを一般に有する。正孔注入層として用いるために適した材料の例には、銅フタロシアニンが含まれるがこれに限定されない。電子注入層は、０．５〜５ｎｍ、それに代えて１〜３ｎｍの厚さを一般に有する。電子注入層として用いるために適した材料の例には、アルカリ金属フッ化物、例えば、フッ化リチウム及びフッ化セシウム；及びアルカリ金属カルボキシレート、例えば酢酸リチウム及び酢酸セシウム、が含まれるがこれらに限定されない。正孔注入層及び電子注入層は従来法、熱蒸発（蒸着）によって形成可能である。
【００９５】
図（Figure）１に示したとおり、本発明によるＯＬＥＤの第一の態様は、第一の相対する表面１００Ａと第二の相対する表面１００Ｂとを有する基材１００、前記第一の相対する表面１００Ａ上の第一の電極層１０２（前記第一の電極層１０２はアノードである）、前記第一の電極層１０２に重ねられた発光要素１０４（前記発光要素１０４は、正孔輸送層１０６と、前記正孔輸送層１０６上に直接重ねられた電子輸送層１０８とを含み、前記正孔輸送層１０６はカルバゾリル官能基含有ポリシロキサンを含む）、及び、発光要素１０４に重ねられている第二の電極層１１０（前記第二の電極層１１０はカソードである）を含んでいる。
【００９６】
図（Figure）２に示したとおり、本発明によるＯＬＥＤの第二の態様は、第一の相対する表面２００Ａと第二の相対する表面２００Ｂとを有する基材２００、前記第一の相対する表面２００Ａ上の第一の電極層２０２（前記第一の電極層２０２はアノードである）、前記第一の電極層２０２に重ねられた発光要素２０４（前記発光要素２０４は、正孔輸送層２０６と、前記正孔輸送層２０６上に直接重ねられた電子輸送層２０８とを含み、前記電子輸送層２０８はカルバゾリル官能基含有ポリシロキサンを含む）、及び前記発光要素２０４に重ねられた第二の電極層２１０（前記第二の電極層２１０はカソードである）を含んでいる。
【００９７】
図（Figure）３に示したとおり、本発明によるＯＬＥＤの第三の態様は、第一の相対する表面３００Ａと第二の相対する表面３００Ｂとを有する基材３００、前記第一の相対する表面３００Ａ上の第一の電極層３０２（前記第一の電極層３０２はカソードである）、前記第一の電極層３０２に重ねられた発光要素３０４（前記発光要素３０４は、電子輸送層３０８と、前記電子輸送層３０８上に直接重ねられた正孔輸送層３０６とを含み、前記正孔輸送層３０６はカルバゾリル官能基含有ポリシロキサンを含む）、及び前記発光要素３０４に重ねられた第二の電極層３１０（前記第二の電極層３１０はアノードである）を含んでいる。
【００９８】
図（Figure）４に示したとおり、本発明によるＯＬＥＤの第四の態様は、第一の相対する表面４００Ａと第二の相対する表面４００Ｂとを有する基材４００、前記第一の相対する表面４００Ａ上の第一の電極層４０２（前記第一の電極層４０２はカソードである）、前記第一の電極層４０２に重ねられた発光要素４０４（前記発光要素４０４は、電子輸送層４０８と、前記電子輸送層４０８上に直接重ねられた正孔輸送層４０６とを含み、前記電子輸送層４０８はカルバゾリル官能基含有ポリシロキサンを含む）、及び前記発光要素４０４に重ねられた第二の電極層４１０（前記第二の電極層４１０はアノードである）を含んでいる。
【００９９】
本発明の硬化性のカルバゾリル官能基含有ポリシロキサン樹脂は、エレクトロルミネッセンスを示し、印加電圧を受けた場合に発光する。さらに、本ポリシロキサン樹脂は加水分解性基を有し、硬化して耐久性のある架橋したポリシロキサンを生成することができる。また、本ポリシロキサン樹脂は、少量の蛍光剤でドープし、エレクトロルミネッセンス効率を高め、ポリシロキサンの色出力を調整することができる。
【０１００】
本発明のシリコーン組成物は、一成分型組成物として都合よく配合することができる。さらに本シリコーン組成物は、湿気の不存在下で良好な貯蔵安定性を有する。重要なことには、本組成物は、スピンコーティング、印刷、及びスプレーなどの従来の高速方法によって基材に適用することができる。また、本シリコーン組成物は穏和な温度から中庸の温度において湿気に曝すことによって容易に硬化することができる。
【０１０１】
本発明のシリコーン組成物を硬化させることによって調製される硬化したカルバゾール官能基含有ポリシロキサンは、エレクトロルミネッセンスを示す。さらに、この硬化したポリシロキサンは、様々な基材へのプライマーなしでの良好な接着性を有する。この硬化したポリシロキサンはまた、優れた耐久性、耐化学薬品性、及び低温での柔軟性を示す。加えて、この硬化したポリシロキサンは、高い透明性、一般的には、電磁気スペクトルの可視領域において１００ｎｍの厚さで少なくとも９５％透過率を示す。重要なことには、この硬化したポリシロキサンは、ＯＬＥＤデバイスの電極及び発光層に悪影響を及ぼす酸性もしくは塩基性成分を実質的に含まない。
【０１０２】
本発明のＯＬＥＤは、摩耗、有機溶媒、湿気、及び酸素に対して良好な耐久性を示す。さらに、本ＯＬＥＤは高い量子効率及び光安定性を示す。
【０１０３】
本ＯＬＥＤは、個別の発光デバイスとして、又は発光アレイもしくはディスプレイ、例えばフラットパネルディスプレイの活性エレメントとして有用である。ＯＬＥＤディスプレイは、時計、電話、ラップトップコンピュータ、ポケットベル、携帯電話、デジタルビデオカメラ、ＤＶＤプレーヤー、及び計算機を含めた多くのデバイスにおいて有用である。
【０１０４】
〔実施例〕
本発明のカルバゾリル官能基含有ポリシロキサン樹脂、シリコーン組成物、及びＯＬＥＤをより良く説明するために以下の実施例を提供するが、付属の特許請求の範囲に記した本発明を限定するものとして考えられるべきではない。他に示さないかぎり、実施例で報告する全ての部数及びパーセントは重量による。以下の方法及び材料を実施例で用いる。
【０１０５】
［分子量の測定］
カルバゾリル官能基含有ポリシロキサン樹脂の数平均分子量及び重量平均分子量（Ｍｎ及びＭｗ）は、室温（〜２３℃）で、PLgel（Polymer Laboratories, Inc.）5-μmカラム、１ｍＬ／分のＴＨＦ移動相、及び屈折率検出器を用いるゲル浸透クロマトグラフィーによって測定した。線形回帰較正のためにポリスチレン標準品を用いた。
【０１０６】
〔赤外スペクトル〕
カルバゾリル官能基含有ポリシロキサン樹脂の赤外スペクトルは、Perkin Elmer Instruments 1600 FT-IR分光計で記録した。ポリシロキサンを含む反応混合物の一部をＴＨＦ又はトルエンに溶解し、約１０％の濃度にした。この溶液の液滴をＮａＣｌ窓に塗布し、乾燥窒素気流下で溶媒を蒸発させてポリシロキサンの薄膜を形成した。
【０１０７】
〔フィルム厚さ〕
カルバゾリル官能基含有ポリシロキサンフィルムの厚さは、KLA-Tencor AS-500表面測定器を用いて測定した。計測前に、フィルム（２〜３ｍｍ幅及び４〜５ｍｍ長さ）を除去し、基材を露出させた。フィルム厚さは基材の被覆された表面及び被覆されていない表面の間の段差で測定した。ミクロン（μｍ）単位で表された厚さについての報告値は、同一基材の異なる場所で行った３回の測定の平均値を表す。
【０１０８】
〔ＩＴＯで被覆されたガラス基材の洗浄法〕
１０Ω／四方の表面抵抗を有する、ＩＴＯで被覆されたスライドガラス（Thin Film Technology, Inc., Buellton, CA）を、２５ｍｍ角の基材に切断した。この基材を、１０分間、１％Alconox粉末クリーナー（Alconox, Inc.）の水溶液を含む超音波浴中に浸漬し、次に脱イオン水ですすいだ。基材を次に各溶媒中に１０分間、超音波振動をかけながら以下の溶媒のそれぞれの中に順次浸漬した：イソプロピルアルコール、ｎ−ヘキサン、及びトルエン。ガラス基材は次に乾燥窒素流下で乾燥した。
【０１０９】
〔ポリシロキサンフィルムの形成〕
カルバゾリル官能基含有ポリシロキサン樹脂フィルムは、基材上にポリシロキサンの溶液を堆積させ、３０００ｒｐｍの速度で２０秒作動するCHEMAT Technology Model KW-4A spin-coaterを使用して薄膜にキャストすることによって形成した。
【０１１０】
〔ＯＬＥＤにおける有機フィルムとＳｉＯの堆積〕
結晶バランス厚さモニターを備えたBOC Edwards Auto 306高真空蒸着システムを使用して熱蒸発（熱蒸着）によって、銅フタロシアニン、Ａｌｑ３、及びシリコンモノオキシド（ＳｉＯ）の薄膜を蒸着させた。基材は蒸発源の上に位置した回転試料ホルダー内に配置し、適切なマスクで覆った。蒸発源は有機化合物又はＳｉＯの試料を酸化アルミニウムるつぼ中に配置することによって調製した。るつぼは次にタングステン螺旋ワイヤー中に置いた。真空チャンバー内の圧力を２．０×１０−６ｍｂａｒまで低下させた。基材はこの圧力で少なくとも３０分間、気体除去させた。試料ホルダーを回転させながら、タングステンフィラメントを介して蒸発源を加熱することによって、有機化合物又はＳｉＯフィルムを蒸着させた。蒸着速度（０．１〜０．３ｎｍ／秒）及びフィルムの厚さは、蒸着工程の間、監視した。
【０１１１】
〔ＯＬＥＤ中における金属フィルムの蒸着〕
アルミニウム及びフッ化リチウムのフィルムは、結晶バランスフィルム厚さモニターを備えたBOC Edwards model E306A Coating Systemを使用して、１０−６ｍｂａｒの初期真空下で、熱蒸発によって蒸着させた。酸化アルミニウムるつぼ中に金属を置き且つそのるつぼをタングステン螺旋ワイヤー中に置くことによるか、又はタングステンの籠中に金属を直接置くことによって蒸発源を調製した。異なる金属の多数層が必要な場合は、各金属の蒸着のために回転可能なターレット中に適切な蒸発源を置いた。フィルムの蒸着速度（０．１〜０．３ｎｍ／秒）及び厚さは、堆積工程の間、監視した。
【０１１２】
〔点灯電圧、明るさ、及び相対効率〕
乾燥窒素ラインに接続した黒色プラスチック箱を用いて、サンプル室を構築した。この箱中の試料ホルダーはガラス基材上のＯＬＥＤ電極の相対位置に合致した５つの金属接触ピンを有する。これらの金属ピンはKeithley 2400電源計に接続され、これを通して所定電圧（０．５Ｖ）を印加し、電流を測定した。ＯＬＥＤの前面に光ダイオード検出器を、ＯＬＥＤと一直線上に取り付けた。光ダイオードは、光ダイオードによって生成されるシグナルを測定するInternational Light IL 1700 Radiometerと接続した。明るさ及び相対効率を、それぞれ２０Ｖ及び５００ｃｄ／ｃｍ２で測定した。
【０１１３】
〔ＯＬＥＤのエレクトロルミネッセンススペクトル〕
ＯＬＥＤのエレクトロルミネッセンススペクトルを、Fluorlog II Single Grating Spectrometerを使用して測定した。ＯＬＥＤは分光蛍光計のサンプル室の中央に固定し、測定時は黒色パネルで励起源を覆った。電源計を使用してＯＬＥＤに電圧を印加し、ＯＬＥＤからの発光スペクトルを分光蛍光計で記録した。強度対波長のプロットから、最大強度における発光波長（λｍａｘ）及び最大強度における半値幅（ＰＷ５０）をＯＬＥＤについて測定した。
【０１１４】
〔実施例１：カルバゾリル官能基含有ＭＱ樹脂の調製〕
Ｎ−アリルカルバゾール（８．０７ｇ、０．０３９モル）、実質的にＨ（ＣＨ３）２ＳｉＯ１／２単位及びＳｉＯ４／２単位からなる有機ハイドロジェンポリシロキサン３．４ｇ（ＳｉＯ４／２単位に対するＨ（ＣＨ３）２ＳｉＯ１／２単位のモル比は、約１．８である）、及び無水トルエン３ｇを、ラバーセプタムを備えた乾燥フラスコ中で混合した。乾燥窒素でフラスコをパージした後、２−プロパノール中の０．３１％の１，３−ジビニル−１，１，３，３−テトラメチルジシロキサンと０．１９％の１，３−ジビニル−１，１，３，３−テトラメチルジシロキサン白金（IV）錯体とからなる溶液０．０６ｇを、シリンジを使用してフラスコに添加した。このフラスコをオイルバス中に置き、６０℃で３時間加熱し、次にＦＴＩＲ分析用の試料を採取した。ＦＴＩＲスペクトルは、残存するＳｉ−Ｈ官能基の吸収を示していた。Ｎ−アリルカルバゾールの第二の部分（０．５ｇ、２．４ミリモル）を混合物に添加した。フラスコに窒素を連続してパージして通気し、混合物を１３０℃に０．５時間加熱した。粗生成物を最少量の電子グレードのトルエン（〜５ｍｌ）中に溶かし、約２０ｍＬの電子グレードの２−プロパノールを添加することによって、カルバゾリル官能基含有ポリシロキサン樹脂を沈殿させた。混合物を室温で５時間置いた後、溶媒をフラスコからデカンテーションした。この溶解／沈殿プロセスを３回繰り返した。最終沈殿物を真空オーブン中、アルゴン下で１０分間、さらに真空下（〜１３３Ｐａ）で１時間、１４０〜１５０℃に加熱した。カルバゾリル官能基含有ポリシロキサン樹脂は、９８１の数平均分子量、及び１．０５の多分散度を有していた。この生成物のＦＴＩＲスペクトルは残存するＳｉ−Ｈ基を全く示さなかった。生成物の２９Ｓｉ−ＮＭＲスペクトルは、−１０８．４ｐｐｍと１０ｐｐｍにシグナルを示し、それぞれ、ＳｉＯ４／２単位及び−ＣＨ２（ＣＨ３）２ＳｉＯ１／２単位に対応する。
【０１１５】
〔実施例２：カルバゾリル官能基含有ＭＱ樹脂の調製〕
Ｎ−アリルカルバゾール（４．０７ｇ、０．０２０モル）、実質的にＨ（ＣＨ３）２ＳｉＯ１／２単位及びＳｉＯ４／２単位からなる有機ハイドロジェンポリシロキサン樹脂１．７ｇ（ＳｉＯ４／２単位に対するＨ（ＣＨ３）２ＳｉＯ１／２単位のモル比は、約１．８である）、３−メタクリロイルオキシプロピルトリメトキシシラン０．２ｇ（０．８１ミリモル）、及び無水トルエン６ｇを、ラバーセプタムを備えた乾燥フラスコ中で混合した。乾燥窒素でフラスコをパージした後、２−プロパノール中の０．３１％の１，３−ジビニル−１，１，３，３−テトラメチルジシロキサンと０．１９％の１，３−ジビニル−１，１，３，３−テトラメチルジシロキサン白金（IV）錯体とからなる溶液０．０６ｇを、シリンジを使用してフラスコに添加した。このフラスコをオイルバス中に置き、８０℃で４時間加熱した。３−メタクリロイルオキシプロピルトリメトキシシランの第二部（０．３ｇ、１．２ミリモル）をフラスコに加え、混合物を８０℃でさらに１時間加熱した。Ｎ−アリルカルバゾールの第二部（１．０ｇ、４．９ミリモル）をフラスコに添加し、混合物を８０℃で１時間加熱した。温度を１３０℃に上昇させ、窒素で系を連続してパージし、フラスコに通風することによって溶媒を除去した。粗生成物を電子グレードのヘキサン２０ｍＬで抽出し、次に最少量（〜３ｍｌ）の電子グレードのトルエン中に溶かした。〜２０ｍＬの電子グレードのメタノールを添加することによって、カルバゾリル官能基含有ポリシロキサン樹脂を沈殿させた。この溶解／沈殿プロセスを３回繰り返した。最終沈殿物を乾燥窒素で１０分間パージし、残存メタノールを除去した。得られた固体を無水トルエン１６ｍＬ中に溶かし、固形分量２９．３％を有する濃縮貯蔵溶液を作った。
【０１１６】
〔実施例３：硬化したカルバゾリル官能基含有ＭＱ樹脂の薄膜〕
実施例２の１．５％のカルバゾリル官能基含有ポリシロキサン樹脂と、DuPont社(Wilmington, DE)からTYZOR DCの名称で販売されている０．００４％のチタンジイソプロポキシドビス（エチルアセトアセテート）とからなる無水トルエン溶液を、シリコンウエハー上にスピンコートして、約４０ｎｍの厚さを有するフィルムを作製した。このフィルムを室温で２時間空気にさらし、次に８０℃で３０分間加熱した。
【０１１７】
〔ＯＬＥＤの作製〕
４種のＯＬＥＤ（以下の図（figure）参照）を以下のように作製した：シリコンモノオキシド（１００ｎｍ）を、長方形（６×２５ｍｍ）を有するマスクを通して、予備洗浄したＩＴＯコートガラス基材（２５ｍｍ×２５ｍｍ）の第一の端面に沿って熱蒸着させた。３Ｍスコッチブランドテープの一片（５ｍｍ×２５ｍｍ）を、上記ＳｉＯ蒸着に対して直角に、基材の第二の端面に沿って適用した。マスクを通してＩＴＯ表面上に銅フタロシアニンを熱蒸着させて正孔注入層（１０ｎｍ）を形成した。実施例１の１．５％のカルバゾリル官能基含有ポリシロキサン樹脂のトルエン溶液を、前記正孔注入層の上にスピンコートして４０ｎｍの厚さを有する正孔輸送層を形成した。この複合体を窒素下で８０℃に３０分間加熱し、次に室温まで冷却させた。トリス（８−ヒドロキシキノラート）アルミニウム（III）、Ａｌｑ３、を前記正孔輸送層上に熱蒸着させて電子輸送層（３０ｎｍ）を形成した。テープ片を基材から除去してアノード（ＩＴＯ）を露出させ、フッ化リチウムをマスクを通して電子輸送層上に熱蒸着させて電子注入層（１ｎｍ）を形成した。４つの長方形開口部（３ｍｍ×１６ｍｍ）を有するマスクを通して、電子注入層とＳｉＯ堆積部の上にアルミニウム（１５０ｎｍ）を蒸着させることによって、４つのカソードを形成した。代表的なＯＬＥＤの電気的及び光学的特性を表１に示す。
【０１１８】
【化１４】
2007502886.tif 000015
【０１１９】
【表１】
2007502886.tif 000016
【図面の簡単な説明】
【０１２０】
【図１】図１(Figure 1)は、本発明によるＯＬＥＤの第一の態様の断面図を示す。図２(Figure 2)は、本発明によるＯＬＥＤの第二の態様の断面図を示す。図３(Figure 3)は、本発明によるＯＬＥＤの第三の態様の断面図を示す。図４(Figure 4)は、本発明によるＯＬＥＤの第四の態様の断面図を示す。
【図１】
2007502886.tif 000022
【国際調査報告】
2007502886.tif 000023
2007502886.tif 000024